Cellule de batterie filaire constituée de ou comprenant : (i) une électrode filaire positive constituée de ou comprenant un matériau de formule (I) suivante : (A 2 O) a1 -(A’O) a2 -(M y1 O y2 ) b -(M’ z1 O z2 ) c (I), dans laquelle : y1 est tel que 0 ≤ y1 ≤ 1 ; y2 est tel que 0 ≤ y2 ≤ 1 ; z1 est tel que 0 ≤ z1 ≤ 1 ; z2 est tel que 0 ≤ z2 ≤ 1 ; a1 est tel que 0 ≤ a1 ≤ 1 ; a2 est tel que 0 ≤ a2 ≤ 1, avec a1 et a2 n’étant pas simultanément 0 ; b est tel que 0 c est tel que 0 A est choisi parmi Li, Na et K ; A’ est Mg ou Ca ; M est choisi parmi B, Al, Si, P, S, Se et leurs combinaisons; M’ est choisi parmi les métaux de transition, notamment Ti, V, Cr, Mn, Fe, Co, Ni, Cu, Nb, Mo, et W ; Zn ; Pb et leurs combinaisons ; (ii) une couche d’électrolyte solide positionnée autour d’au moins une partie de l’électrode filaire positive i), constituée de ou comprenant : un matériau de formule (IIa) suivante : Li 4 SiO 4 (IIa), un composé du système Li 2 O-SiO 2 -P 2 O 5 , un composé du système Li 3 PO 4 -N 2 -SiO 2 , un matériau de formule (IIb) suivante : LiTi 2 (PO 4 ) 3 (IIb), ce matériau étant éventuellement dopé, notamment avec Al, le matériau dopé étant par exemple de formule Li 1.3 Ti 1.7 Al 0.3 P 3 O 12 ; (iii) une couche d’électrode négative positionnée autour d’au moins une partie de la couche d’électrolyte solide ii), constituée de ou comprenant un matériau choisi parmi : - les matériaux de formule (III) suivante : SiO x (III), avec x tel que 0 le lithium métal ; les composés du systèmes Li w Si : LiO 2 , avec w>0, lesquels comprennent optionnellement, en sus, du titane, ledit composé étant notamment de formule Li 2 TiSiO 5 ; du fluorophosphate d’étain ; et le carbone amorphe. Cellule de batterie filaire constituée de ou comprenant : (i) une électrode négative filaire, constituée de ou comprenant un matériau choisi parmi : - les matériaux de formule (III) suivante : SiO x (III), avec x tel que 0 le lithium métal ; les composés du systèmes Li w Si : LiO 2 , avec w>0, lesquels comprennent optionnellement, en sus, du titane, ledit composé étant notamment de formule Li 2 TiSiO 5 ; du fluorophosphate d’étain ; et le carbone amorphe. (ii) une couche d’électrolyte solide positionnée autour d’au moins une partie de l’électrode filaire négative i), constituée de ou comprenant : un matériau de formule (IIa) suivante : Li 4 SiO 4 (IIa), un composé du système Li 2 O-SiO 2 -P 2 O 5 , un composé du système Li 3 PO 4 -N 2 -SiO 2 , un matériau de formule (IIb) suivante : LiTi 2 (PO 4 ) 3 (IIb), ce matériau étant éventuellement dopé, notamment avec Al, le matériau dopé étant par exemple de formule Li 1.3 Ti 1.7 Al 0.3 P 3 O 12 ; (iii) une couche d’électrode positive positionnée autour d’au moins une partie de la couche d’électrolyte solide (ii), constituée de ou comprenant un matériau de formule (I) suivante : (A 2 O) a1 -(A’O) a2 -(M y1 O y2 ) b -(M’ z1 O z2 ) c (I), dans laquelle : y1 est tel que 0 ≤ y1 ≤ 1 ; y2 est tel que 0 ≤ y2 ≤ 1 ; z1 est tel que 0 ≤ z1 ≤ 1 ; z2 est tel que 0 ≤ z2 ≤ 1 ; a1 est tel que 0 ≤ a1 ≤ 1 ; a2 est tel que 0 ≤ a2 ≤ 1, avec a1 et a2 n’étant pas simultanément 0 ; b est tel que 0 c est tel que 0 A est choisi parmi Li, Na et K ; A’ est Mg ou Ca ; M est choisi parmi B, Al, Si, P, S, Se et leurs combinaisons; M’ est choisi parmi les métaux de transition, notamment Ti, V, Cr, Mn, Fe, Co, Ni, Cu, Nb, Mo, et W ; Zn ; Pb et leurs combinaisons. Cellule de batterie filaire selon la revendication 1, dans laquelle l’électrode filaire (i) renferme un collecteur de courant intérieur filaire (i 0 ), et/ou dans laquelle une couche de collecteur de courant externe (iv) est positionnée autour d’au moins une partie de la couche d’électrode (iii), le ou les collecteurs de courant étant en particulier constitués de ou comprenant un matériau choisi parmi Al, Cu, Pt, Au, Ag, acier, notamment acier inoxydable, et oxyde d’indium-étain (ITO). Cellule de batterie filaire selon l’une quelconque des revendications précédentes, dans laquelle une couche protectrice (v) est positionnée autour d’au moins une partie de la couche d’électrode négative (iii), ou, lorsqu’elle existe, d’au moins une partie de la couche de collecteur de courant extérieur filaire (iv), la couche protectrice (v) étant notamment une couche isolante, en particulier une couche isolante de résine. Cellule de batterie filaire selon l’une quelconque des revendications précédentes, dans laquelle la plus grande dimension de sa coupe transversale est comprise de 5 µm à 5 mm, la cellule de batterie filaire ayant en particulier un profil en coupe transversale circulaire. Batterie comprenant au moins une cellule de batterie filaire selon l’une quelconque des revendications précédentes, ladite batterie comprenant notamment un composant alimentable ayant au moins un ensemble de contacts électriques positif et négatif, les électrodes de la au moins une cellule, ou les collecteurs de courant lorsqu’ils existent, étant interconnectés à l’ensemble de contacts électriques positif et négatif, formant ainsi un circuit complet. Procédé de préparation d’une cellule de batterie filaire selon la revendication 1 ou 2, en particulier selon la revendication 1, comprenant : une étape (A) d’étirage d’une préforme constituée de ou comprenant les éléments (i), (ii), (iii), et, le cas échéant (i 0 ), tels que définis pour la cellule ; et optionnellement, une étape (B) de formation de la couche (iv) autour de la couche (iii), par exemple par chemisage ou passage dans un bain d’un matériau choisi parmi Al, Cu, Pt, Au, Ag, acier, notamment acier inoxydable, et oxyde d’indium-étain (ITO), fondu, ou extrusion. Procédé de préparation d’une cellule de batterie filaire selon la revendication 1 ou 2, en particulier selon la revendication 2, comprenant : une étape (A’) d’étirage d’une préforme constituée de ou comprenant les éléments (i), (ii), et, le cas échéant (i 0 ), tels que définis pour la cellule ; une étape (B’) de formation de la couche (iii) autour de la couche (ii), par exemple par passage dans un bain de composé de formule (I) ou (III), fondu, ou par extrusion ; et optionnellement, une étape (C’) de formation de la couche (iv) autour de la couche (iii), par exemple par chemisage ou passage dans un bain d’un matériau choisi parmi Al, Cu, Pt, Au, Ag, acier, notamment acier inoxydable, et oxyde d’indium-étain (ITO), fondu, ou extrusion. Procédé selon la revendication 8, dans lequel l’étirage se fait : à une température allant de 1500 à 2500°C, par exemple à environ 2000°C ; et/ou par gravité et/ou action mécanique, en particulier par gravité puis action mécanique. Préforme constituée de ou comprenant : (i) une électrode positive constituée de ou comprenant un matériau de formule (I) suivante : (A 2 O) a1 -(A’O) a2 -(M y1 O y2 ) b -(M’ z1 O z2 ) c (I), dans laquelle : y1 est tel que 0 ≤ y1 ≤ 1 ; y2 est tel que 0 ≤ y2 ≤ 1 ; z1 est tel que 0 ≤ z1 ≤ 1 ; z2 est tel que 0 ≤ z2 ≤ 1 ; a1 est tel que 0 ≤ a1 ≤ 1 ; a2 est tel que 0 ≤ a2 ≤ 1, avec a1 et a2 n’étant pas simultanément 0 ; b est tel que 0 c est tel que 0 A est choisi parmi Li, Na et K ; A’ est Mg ou Ca ; M est choisi parmi B, Al, Si, P, S, Se et leurs combinaisons; M’ est choisi parmi les métaux de transition, notamment Ti, V, Cr, Mn, Fe, Co, Ni, Cu, Nb, Mo, et W ; Zn ; Pb et leurs combinaisons; (ii) une couche d’électrolyte solide positionnée autour d’au moins une partie de l’électrode filaire positive i), constituée de ou comprenant : un matériau de formule (IIa) suivante : Li 4 SiO 4 (IIa), un composé du système Li 2 O-SiO 2 -P 2 O 5 , un composé du système Li 3 PO 4 -N 2 -SiO 2 , un matériau de formule (IIb) suivante : LiTi 2 (PO 4 ) 3 (IIb), ce matériau étant éventuellement dopé, notamment avec Al, le matériau dopé étant par exemple de formule Li 1.3 Ti 1.7 Al 0.3 P 3 O 12 ; (iii) une couche d’électrode négative positionnée autour d’au moins une partie de la couche d’électrolyte solide ii), constituée de ou comprenant un matériau choisi parmi : - les matériaux de formule (III) suivante : SiO x (III), avec x tel que 0 le lithium métal ; les composés du systèmes Li w Si : LiO 2 , avec w>0, lesquels comprennent optionnellement, en sus, du titane, ledit composé étant notamment de formule Li 2 TiSiO 5 ; du fluorophosphate d’étain ; et le carbone amorphe ; dont la plus grande dimension de sa coupe transversale est comprise de 1 cm à 30 cm, en particulier environ 10 cm. Préforme constituée de ou comprenant : (i) une électrode négative, constituée de ou comprenant un matériau choisi parmi : - les matériaux de formule (III) suivante : SiO x (III), avec x tel que 0 le lithium métal ; les composés du systèmes Li w Si : LiO 2 , avec w>0, lesquels comprennent optionnellement, en sus, du titane, ledit composé étant notamment de formule Li 2 TiSiO 5 ; du fluorophosphate d’étain ; et le carbone amorphe. (ii) une couche d’électrolyte solide positionnée autour d’au moins une partie de l’électrode filaire négative i), constituée de ou comprenant : un matériau de formule (IIa) suivante : Li 4 SiO 4 (IIa), un composé du système Li 2 O-SiO 2 -P 2 O 5 , un composé du système Li 3 PO 4 -N 2 -SiO 2 , un matériau de formule (IIb) suivante : LiTi 2 (PO 4 ) 3 (IIb), ce matériau étant éventuellement dopé, notamment avec Al, le matériau dopé étant par exemple de formule Li 1.3 Ti 1.7 Al 0.3 P 3 O 12 ; (iii) optionnellement, une couche d’électrode positive positionnée autour d’au moins une partie de la couche d’électrolyte solide (ii), constituée de ou comprenant un matériau de formule (I) suivante : (A 2 O) a1 -(A’O) a2 -(M y1 O y2 ) b -(M’ z1 O z2 ) c (I), dans laquelle : y1 est tel que 0 ≤ y1 ≤ 1 ; y2 est tel que 0 ≤ y2 ≤ 1 ; z1 est tel que 0 ≤ z1 ≤ 1 ; z2 est tel que 0 ≤ z2 ≤ 1 ; a1 est tel que 0 ≤ a1 ≤ 1 ; a2 est tel que 0 ≤ a2 ≤ 1, avec a1 et a2 n’étant pas simultanément 0 ; b est tel que 0 c est tel que 0 A est choisi parmi Li, Na et K ; A’ est Mg ou Ca ; M est choisi parmi B, Al, Si, P, S, Se et leurs combinaisons; M’ est choisi parmi les métaux de transition, notamment Ti, V, Cr, Mn, Fe, Co, Ni, Cu, Nb, Mo, et W ; Zn ; Pb et leurs combinaisons; dont la plus grande dimension de sa coupe transversale est comprise de 1 cm à 30 cm, en particulier environ 10 cm. Procédé de préparation d’un préforme selon la revendication 10 ou 11, par dépôt des différentes couches en phase vapeur, notamment par des étapes de dépôt en phase vapeur choisies parmi le dépôt externe en phase vapeur (OVD), dépôt chimique en phase vapeur modifié (MCVD), dépôt chimique en phase vapeur plasma (PCVD), dépôt axial en phase vapeur (VAD).